REVENDICATIONS 1. Procédé d'élaboration de l'acier à partir de fonte liquide et de riblons, utilisant; un convertisseur basique à oxygène à soufflage par le dessus et des moyens pour le préchauffage des riblons, les opérations de ce procédé comprenant : a) détermination du poids, de la température, et de la teneur en carbone désirés d'une chaude d'acier ; b) détermination au moins de la teneur en fer et en silicium d'une certaine quantité de fonte liquide avant le chargement ;- c) détermination de la température de la fonte liquide ; et d) exécution au moins d'un calcul de charge qui comprend la détermination des quantités de fonte liquide et de riblons à charger dans le convertisseur pour la production du poids désiré d'acier; détermination du poids au moins d'un constituant de formation de laitier à ajouter au convertisseur, basé au moins sur le poids de la charge de fonte liquide et la teneur en silicium de celle-ci; et détermination d'une représentation de l'énergie de préchauffage requise à fournir aux riblons de telle sorte que ce préchauffage, plus la quantité de chaleur contenue dans la charge de fonte liquide et la quantité de chaleur produite dans le processus égalent pratiquement la quantité de chaleur contenue dans l'acier élaboré plus les pertes calorifiques du four et la quantité de chaleur contenue dans le laitier formé. 2. Procédé selon la revendication 1, caractérisé par le fait que les opérations (b) et (c) comprennent la mesure des teneurs en silicium et fer ainsi que de la température de la fonte liquide dont on dispose pour le chargement ; et par le fait que les opérations comprennent en outre ; e) conduite des moyens de pré chauffage des riblons de manière à fournir à ces derniers le degré prédéterminé de préchauffage ; et f) affinage dans le creuset des charges déterminées de fonte liquide et de riblons préchauffés, et du poids déterminé de constituant de formation de laitier, par soufflage d'oxygène par le dessus pour produire la chaude spécifiée d'acier. 3. Procédé selon la revendication 2, caractérisé par d'autres opérations comprenant : g) Mise en réserve des prix des divers matériaux de charge conjointement aux prix du combustible et de l'oxygène requis dans le processus ; h) exécution d'une sé @ie de calculs de charge dans l'opération (d) avec différentes proportions de fonts liquide et de riblons @ i) détermination du prix total de la change pour chacun des calculs de charges de la série d'après les pran exmazasinés; et j) sélection de la enarge calculée qui donne pratiquement le moindre prix de @e- vient de l'acier spécifié, et executions des opérations (e) et (f) selon la charge sélectionnée. 4. Procédé selon la revendication 2, caractérisé par le fait que la représentation déterminée de préchauffage de l'opération (d) détermine la quantité de combustible à brûler dans un brûleur de préchauffage des riblons associé aux moyens de préchauffage ; et par le fait que la détermination de quantité de combustible est basée sur la valeur calorifique de celui-ci et sur le brûleur pour le rendement de transmission de chaleur aux riblons. 5. Procedé selon la revendication @ caractérisé par le fait que la température de la fonte liquide est mesurée; par le fait que selon l'opération (d) les quantités de charge de fonte liquide et de riblons sont calculées selon l'équation : (FeF + FeP) (production de fer) = poids désiré d'acier dans laquelle : FeF est le poids de fer contenu dans la fonte liquide; Fe@ est le poids de fer contenu dans les riblons ; et la production de fer est une valeur prédéterminée connue pour le creuset d'après une série de soufflages précédents. 6. Procédé selon la revendication 5 caractérisé par le fait qu'un rapport de basicité de laitier est présélectionné pour utilisation dans l'élaboration de l'acier, et par le fait que le poids de charge de constituant de formation de laitier est calculé sur la base du poids de charge de fonte liquide, la teneur en silicium de la fonte liquide et le rapport présélectionné de basicité de laitier. 7. Procédé selon la revendication 5 ou 6, caractérisé par le fait que la quantité de chaleur est calculée selon les besoins pour être fournie à la charge de riblons afin d'amener ceux-ci à la température voulue pour assurer au creuset une charge thermiquement équilibrée de fonte liquide, de @iblons préchauffés, et de constituant de formation de laitier; la quantite calculée de chaleur étant fournie aux riblons pour en assurer le pr@chauffage. 8. Procédé selon la revendication 5, 6 ou 7, caractérisé par le fait que les @oids calculés @e cherge de fonts liquide, de constituant de formation de lait@@r et le riblons préchauffés sont affinés dans le crenset par soufflage d'oxygène par le dessus pour produire la chaude apecifiée d'acier. 9. Procédé selon l'une des revendications 5, 6, 7 ou 8, caractérisé par le fait que le calc@i de la quantité de chaleur requise à fournir au poids de charge de riblons est effectué selon l'equation : kcal -kcal kcalT = sortie entree R.T. dans laquelle : kcalT est la quan@ite totale de chaleur requise a fournir par le dispositif de prechaiffage des riblons ; kcal sortie est la quantité de chaleur requise dans le precesus pour atteindre la température désirée d'acier élaboré plus les pertes calorifiques du four et la quantité de cheleur contenue dans le laitier ; kcal Entrée est la quantite de chaleur fournie et créde dans le processus ; et R.T. est le rendement de la transmission de chaleur du dispositif de préchauffage aux riblons. 10. Procédé selon la revendication 9 qui comprend en ou tre les opérations suivantes : @@ calcul de la quentité de com- bustible à brûler dans un brûleur essocié au dispositif de pré chauffage des riblons pour fourmir @ ceux-ci la quantité calcukcalT lée de chaleur selon l'équation : CombustibleT = dans T.T. laquelle CombustibleT est la quantité totale de combustible à brûler ; kcalT a été précédemment défini; et T.T. est la teneur t@ermique du combustible utilise @ k) présélection d'un débit de comoustible ; 1) calcul d'une dures de préchauffage des riblons sur la base des besoins en combustible et du débit de combustible présélectionné; et m) préchauffage des riblons au débit présélectionné de combustible pendant la durée calculée de préchauffage afin de fournir aux ritlons la quantité de chaleur calculée. 11. Procédé selon la revendication 9, comprenant en outre les opérations suivantes : k) calcul de la quantité de combustible à brûler dans un brûleur associé au dispositif de préchauffage des riblons pour fournir à ceux-ci la quantité calculée de koala T chaleur selon l'équation : Combustible T = T dans laquelle CombustibleT est la quantité totale de combustible à brûler koala a été précédemment défini à la revendication 3;; et T.T. est la teneur thermique du combustible utilisé, l) présélection d'une durée de préchauffage des riblons; m) calcul d'un débit de combustible sur la base des besoins en combustible et de la durée pré sélectionnée de préchauffage ; et n) préchauffage des riblons au débit calculé de combustible pendant la durée présé sélectionnée de préchauffage pour fournir aux riblons la quantité de chaleur calculée. 12. Dispositif de commande de four basique à oxm5ène caractérisé par le fait que la fonte liquide, les riblons de métal ferreux et la matière de formation de laitier sont chargés dans le four et soumis à un soufflage d'oxygène par le dessus pour produire l'acier terminé, et par le fait que les sources de chaleur dans le processus comprennent la quantité de chaleur contenue dans la fonte liquide chargée dans le four, la quantité de chaleur créée dans le processus par les réactions exothermiques d'oxydation et la quantité de chaleur contenue dans les riblons utilisés dans le processus ; le perfectionnement comprenant : a) un appareil de calcul pour déterminer les quantités de fonte liquide et de riblons à charger dans le creuset, et pour déterminer en outre la quantité de chaleur à fournir aux riblons avant le commencement de l'affinage de telle sorte que la quantité de chaleur contenue dans la fonte liquide plus la quantité de chaleur contenue dans les riblons chauffés ajoutées à la quantité de chaleur créée dans le processus égalent la quantité de chaleur dans l'acier élaboré plus les pertes calorifiques du four et la quantité de chaleur contenue dans le laitier formé ; b) un dispositif pour le préchauffage des riblons ; et c) un dispositif accouplé à l'appareil de calcul pour contrôler le dispositif de préchauffage des riblons de manière à fournir aux riblons la quantité de chaleur déterminée par cet appareil de calcul. 13. Processus selon lune ou l'autre des revendications à il, destiné à élaborer des chaudes sélectionnées de charges successives dans le même creuset de four basique à oxygène, et à emmagasiner les données ainsi obtenues, procédé caractérisé par le fait que les charges successives comprennent chacune une combinaison thermochimiquement équilibrée de fonte liquide d? poids et température connus, des riblons de métal ferreux préchauffé s de poids connu, et des constituants de formation de laitier de poids connu; et par le fait que les riblons sont préchauffés pour leur fournir la quantité de chaleur qui, ajoutée à la quantité de chaleur contenue dans la fonte liquide et à la quantité de chaleur créée dans le processus par les réactions exothermiques d'oxydation équilibrent thermiquement la quantité de chaleur contenue dans l'acier élaboré plus les pertes calorifiques du four et la quantité de chaleur contenue dans le laitier formé; le perfectionnement comprenant les opérations suivantes : (A) préchauffage d'une quantité prédéterminée de riblons pour une des chaudes, à un degré basé sur les conditions requises de bilan thermique de la chaude et une valeur de rendement thermique du processus de préchauffage des riblons ; (B) chargement et conduite du four basique à oxygène pour produire la chaude de l'opération (A); (C) détermination du rendement thermique du préchauffage des riblons de la chaude d'après les équations de bilan thermique en utilisant les valeurs effectives des variables prédéterminées des équations de bilan thermique de l'une ou l'autre des précédentes revendications ; (D) préchauf fage d'une quantité prédéterminée de riblons pour une des chaudes ultérieures à un degré basé sur les conditions requises de bilan thermique de cette chaude ultérieure et une valeur prévue de rendement thermique du processus de pré chauffage de riblons réfléchissant la détermination de l'opération (C); et (E) chargement et conduite du four basique à oxygène pour produire la chaude de l'opération (D). 14. Procédé selon la revendication 13, caractérisé par le fait que l'opération (C) comprend les sous-opérations suivantes: (i) détermination de la quantité totale d'énergie calorifique utilisée dans le préchauffage des riblons ; (2) détermination de la portion de l'énergie thermique forunie au processus représeatee par 1@ @antité de cheieur contenue dans la @onte liquide plus la quantité de chaleur produite par les reactions exothermidues dans le processus ; (3) détermination de la portion de la production thermique du processus representée par la@quantité de chaleur con enue dans l'acier élasoré et la @uantité de chaleur co@@enue d'uns le l@itier formé ; (4) sur la buse ces détermi m@tions e@@ectuées aus sous-op@@@@ tions (2) et (3) et d'une valeur e@@agasinée de pertes calorifiques du tour, calcul de la quantité totale de chaleur tournie aux riblons ; et (6) division de la @uantité totale d'énergie calori@ique determinée à l'opération (1) par la quantité totale de chalear dé@erminée à l'opération (4) pour obtenir la valcur de rendement thermique à l'opération (3). 5. Procédé d'élaboration e l'acier selon la revendication 14, caract@risé par le fait que la sous-opération (2) comprend en outre la mesure au moins de la teneur en silicium et de la temperature de la fonte liquide ainsi que de la teneur en cir@one et de la température de l'acier terminé, et utilisation de ces @esures pour l'exécution des sous-opérations (2) et (3).